(57)【要約】 【課題】  本発明は、ガラス基板のマスク部及び成膜部との温度差を低減し、基板割れの生じにくい基板トレイを提供することを目的とする。【解決手段】成膜装置の内部に、基板を保持して搬送され、薄膜材料源と対向して配置される基板トレイであって、薄膜材料粒子が通過する開口を有するトレイと基板との間に、所定の形状に薄膜を形成するためのマスクを配置する構成とし、該マスクの両表面の放射率を０．２以上としたことを特徴とする。また、前記マスク両表面に凹凸を形成したことを特徴とする。【選択図】  図１
2005054244.tif 000002
【特許請求の範囲】
【請求項１】
成膜装置の内部に、基板を保持して搬送され、薄膜材料源と対向して配置される基板トレイであって、薄膜材料粒子が通過する開口を有するトレイと基板との間に、所定の形状に薄膜を形成するためのマスクを配置する構成とし、該マスクの両表面の放射率を０．２以上としたことを特徴とする基板トレイ。
【請求項２】
前記マスク両表面に凹凸を形成したことを特徴とする請求項１に記載の基板トレイ。
【請求項３】
前記凹凸は、表面粗さＲａが３〜１０μｍであることを特徴とする請求項２に記載の基板トレイ。
【請求項４】
前記凹凸は、ブラスト処理により形成したことを特徴とする請求項２又は３に記載の基板トレイ。
【請求項５】
前記凹凸は、溶射により形成したことを特徴とする請求項２又は３に記載の基板トレイ。
【請求項６】
前記マスクと前記トレイとは部分的に接触する構成としたことを特徴とする請求項１〜５のいずれか１項に記載の基板トレイ。
【請求項７】
前記マスクと前記トレイとの間に絶縁体を配置したことを特徴とする請求項１〜６のいずれか１項に記載の基板トレイ。
【発明の詳細な説明】
【技術分野】
【０００１】
本発明は、成膜装置の基板トレイに係り、特にプラズマディスプレイパネルのＭｇＯ保護膜等を所定のパターンに形成するために用いる基板トレイに関する。
【背景技術】
【０００２】
プラズマディスプレイパネル（ＰＤＰ）は、液晶パネルと共に薄型壁掛けテレビとして年々その需要が増大し、パネルの大型化・高性能化とともに、歩留まり、スループット等生産性の向上を図るべく成膜装置及び成膜方法の検討が行われている。
例えば、ＰＤＰのＭｇＯ保護膜を形成する工程では、ガラス基板は基板トレイに載置され、真空蒸着装置内の蒸着源上に搬送されてＭｇＯ膜が形成される。この際、貼り合わせシール部又は配線引き出し部となるガラス基板周辺部等には薄膜が堆積しないように、所定の形状のマスクを配置して蒸着する。
【０００３】
図６及び７に、従来の基板トレイ１のトレイ２とマスク４の構成例を示す。
図６（ａ）の分解斜視図及び図６（ｂ）の断面図に示すように、開口を有するトレイ２上に、平板４角枠状のマスク４が取り付けられ、その上に基板５が載置される。ここで、マスク４は、平板状のみならず、例えば図６（ｃ）の断面図に示すように、基板の位置決め等のために断面構造をＬ字型にした形状のもの等も用いることができる。
また、図７の基板トレイ１は、トレイ機能とマスク機能とを一体化した構造のものであり、マスク部４がトレイ２本体に一体形成されている。なお、図７において、（ａ）は分解斜視図、（ｂ）は断面図、（ｃ）は部分拡大図である。
【０００４】
しかしながら、このような従来の基板トレイを用いて薄膜形成を行う場合、成膜速度を上げるために蒸発源への投入パワーを増加させると、成膜中にガラス基板が破損し易くなるという問題が起こり、基板の大型化及び投入パワーの増加とともにこの傾向が一層顕著になることが分かった。基板には完成まで種々の処理が施され、またガラス基板のハンドリング、基板トレイ（基板ホルダ）間での基板の移載、搬送が行われることから、これらの工程において基板が大型化するほど微小な傷が入りやすく、割れやすいという事情がある。
【０００５】
本発明者らは、この原因を追求すべく種々の検討を行ったところ、ガラス基板のマスク部と成膜部間で温度が異なり、蒸着源への投入パワーの増加とともにこの温度差（△Ｔ）が増加し、（１）式で示されるようにガラス基板に発生する熱応力σが増大して、ガラス基板が割れやすくなるためと考えた。ここで、αは熱膨張係数、Ｅはヤング率、νはポアソン比である。 
σ＝α×Ｅ×△Ｔ／（１−ν）   （１）
【０００６】
この基板内温度差ΔTに帰因するガラス破損を防止する方策として、例えば、実際に要求される基板よりも大きめの基板を用い、薄膜形成領域の他に、余分な領域に開口を設けたマスクが提案されている。このような構造のマスクを用いることにより、余分な領域に薄膜が堆積し基板温度も上昇するため、マスク部と成膜部での温度差が減少し、結果として基板の歪みや割れによる歩留まり低下が防止できるとされている。なお、余分な領域は、切断して廃棄される。
【特許文献１】特開２００１−１５２３１８
【発明の開示】
【発明が解決しようとする課題】
【０００７】
しかしながら、上記方策は、ガラス割れ等の問題はある程度解消されるものの、必要以上の大きさの基板を用いしかも余分な部分を後工程で切断する必要があるため、生産性が逆に低下し、またコスト高になるという問題があった。さらに、成膜装置自体も大型化してしまうという問題があった。
【０００８】
そこで、本発明者は、以上の問題が起こることがなく、しかも成膜部とマスク部の基板温度差ΔTをできるだけ小さく抑えるために、成膜方法やマスク構造について種々検討を行った。例えば、基板裏側にヒータを配置してその輻射熱によって基板を裏側から加熱することにより、ガラス基板内で温度差を低減することができるが、所望の膜質を得るためには、通常、薄膜に応じて所定の温度範囲に設定する必要があることから、より汎用的な解決策が要求される。一方、種々の材料のマスクを用いて成膜実験を行ったところ、材質及び表面状態によりガラス基板の温度差ΔTが変化することが分かった。また、従来、ガラス基板との接触部は基板に傷を付けないために平坦面とするのが一般的であったが、あえてマスクの両面にブラスト処理等の表面処理を施して表面に粗さをつけたところ、上記温度差ΔTがさらに低下するのが分かった。
【０００９】
本発明は、かかる知見を基にさらに検討を加えて完成したものであり、上記従来の問題点を解決し、ガラス基板のマスク部及び成膜部との温度差を低減し、熱応力に帰因する基板割れが生じ難い基板トレイを提供することを目的とする。
【課題を解決するための手段】
【００１０】
本発明の基板トレイは、成膜装置の内部に、基板を保持して搬送され、薄膜材料源と対向して配置される基板トレイであって、薄膜材料粒子が通過する開口を有するトレイと基板との間に、所定の形状に薄膜を形成するためのマスクを配置する構成とし、該マスクの両表面の放射率を０．２以上としたことを特徴とする。
このように放射率が０．２以上の材質又は表面状態のマスクを用いることにより、成膜時におけるガラス基板のマスク部と成膜部とでの温度差を低減することができるため、より高速の薄膜形成が可能となり生産性を向上させることができる。
【００１１】
また、前記マスク両表面に凹凸を形成するのが好ましく、さらにその凹凸を表面粗さＲａで３〜１０μｍとするのが好ましい。即ち、凹凸をつけることにより、放射率をさらに大きくすることができ基板温度差を一層低減することが可能となり、表面粗さＲａを３〜１０μｍとすることにさらに高い放射率が得られしかもガラス基板への傷の発生を実質的に抑えることが可能となる。
【００１２】
なお、表面の凹凸の形成には、酸処理若しくはブラスト処理が好適に用いられ、例えば、ブラスト処理では粒子の材料、径及びエネルギにより所望の粗さの凹凸を形成すれば良い。また、同様に、種々の材質、径の粒子を用いて溶射法で凹凸層を形成しても良い。
【００１３】
さらに、前記マスクと前記トレイとは部分的に接触する構成とするのが好ましく、即ち、マスクとトレイとを熱的に分離することにより熱容量の大きなトレイへ熱がマスクから逃げるのを抑制する。その結果、マスク裏面の基板温度の低下をさらに抑え、マスク部と成膜部の温度差をさらに低減することができる。さらに、前記マスクと前記トレイとの間に絶縁物を配置することにより、トレイへの熱の逃げをさらに抑制することができる。
【００１４】
なお、本発明において、前記マスクの厚さとして０．１〜５ｍｍ、より好ましくは０．５ｍｍ〜３．０ｍｍのものが用いられる。この範囲のマスクを用いることにより、より大型のガラス基板であっても、基板内の温度差がより抑えられガラス割れを防止することができる。
【発明の効果】
【００１５】
本発明により、マスク表面の放射率を０．２以上とすることにより、成膜時の基板温度分布、若しくは基板の熱応力を低減することができ、結果として蒸着源等に投入するパワーを増加してもガラス基板割れを防止することができるため、成膜速度を増大し、スループットを改善することができる。                  
【発明を実施するための最良の形態】
【００１６】
本発明の実施の形態を図に基づいて説明する。
図１は、本発明の基板トレイの一構成例を示す模式図であり、（ａ）分解斜視図、（ｂ）断面図、（ｃ）部分拡大図、（ｄ）平面図である。
本実施形態の基板トレイ１は、図に示すように、開口を有するトレイ２とマスク４とからなり、マスクは開口部の内周壁部に設けられた複数のマスク支持部材３上に載置される。ガラス基板５はこのマスク上に置かれ、基板トレイ全体が各処理室間を搬送される。
【００１７】
トレイ２には、通常、厚さ３〜１０ｍｍ程度のＳＵＳ板が用いられ、ガラス基板の大きさに応じた開口が形成される。また、マスク支持部材３は、トレイとマスクとの熱的分離性能を高め、マスクの熱がトレイに逃げてマスク裏面の基板温度低下を防止するために、マスク支持性能を損なわない範囲で接触面積をできるだけ小さくする。例えば、個々の支持部材の大きさは、幅３〜１０ｍｍ程度とし、長さはマスク幅の２／３程度とするのが好ましい。また、熱的分離をさらに高めるため、マスク支持部材の材質は熱伝導率の小さな材質（例えば、ガラス、ポリマー等）を用いるのが好ましい。このようにして、ガラス基板のマスク部と成膜部との温度差をより小さくすることができ、より大きなパワーでの蒸着が可能となり、一層の高スループット化を達成することができる。
【００１８】
マスクは、表面の放射率が０．２以上となる材料又は表面状態が選択される。材質としては、例えば、アルミニウム、ニッケル、タングステン、銅、チタン、モリブデン、タンタル及び鉄並びにこれらの合金若しくは酸化物、さらにカーボン、グラファイト、アルミナ、シリカ、ジルコニア、ＳｉＣ，ＴｉＣ、ＡｌＮ，ＳｉＮ等、種々の金属や絶縁物等を用いことができる。放射率が０．２より小さい材質のものについては、酸処理やブラスト処理等により表面を粗して放射率を０．２以上として用いても良いし、溶射等によりコーティングしてもよい。さらにはこれらを組み合わせても良い。通常、表面粗さとしてＲａで３〜１０μｍが好適に用いられ、マスク部の基板温度上昇を助けるとともに、ガラス基板への傷の発生を抑制する。
【００１９】
図１の構成のマスクの厚さとしては、通常０．１〜５ｍｍ（より好ましくは、０．５〜３．０ｍｍ）が用いられる。なお、図１ではマスクの形状として四角の枠形状のものを用いているが、例えば、最終的にガラス基板を切断して２枚取りする場合は、例えば中心部で橋渡した形状のマスクが用いられる。
【００２０】
本発明において、マスクの放射率は、次のようにして測定する。即ち、あらかじめ熱電対を取り付けたマスクをヒータで加熱し、マスクが３００℃になるようにヒータを調節する。続いて、放射温度計で該マスクの温度を測定し、放射温度計の読みが３００℃となるように放射率を調整し、このときの値をマスクの放射率とする。
【００２１】
以上の基板トレイを用いて、ガラス基板を連続して搬送し、ＭｇＯ膜を連続的に形成する蒸着装置を図２に示す。
蒸着装置は、基板トレイロード室１０、蒸着室１１及び基板トレイアンロード室１２がゲートバルブ１６，１７を介して連結され、これらの両側に基板トレイ１に基板５を載置又は取り出しを行うためのプラットホーム１３，１４がゲートバルブ１５，１８を介して配設されている。プラットホーム１３，１４及び各室１０，１１，１２の内部には、基板トレイの搬送に一般に用いられる、搬送コロ３０（例えば特開平９−２７９３４１公報）が取り付けられている。また各室１０，１１，１２はそれぞれバルブ１９，２０，２１を介して排気装置２２，２３，２４に連結され、所定の真空度に制御されている。
さらに蒸着室１１の搬送コロ３０の下方には、蒸着源が取り付けられている。図の例では、例えば蒸着材料２８を収納するリングハース２７と蒸着材料に電子ビームを照射し蒸発させるプラズマガン２５とが配置されている。なお、プラズマガンの代わりに、電子銃を用いても良い。
【００２２】
まず、プラットホーム１３でマスクが取り付けられた基板トレイ１上にガラス基板５（例えば、１．５ｍ角、２．８ｍｍ厚）を載置する。ゲートバルブ１５を開け、搬送コロ３０を駆動して基板トレイ１をロード室１０に搬送する。ゲートバルブ１５を閉じ、内部を例えば１０Ｐａ程度に排気した後、ヒータ（不図示）により基板を１００〜２００℃程度に加熱する。
その後、ゲートバルブ１６を開けて基板トレイ１を蒸着室１１に移動する。内部を１０−１〜１０−２Ｐａに排気し、基板トレイ１の裏面側に配置されたヒータ（不図示）により基板を１００〜２００℃程度に加熱する。流量１００〜２００ｃｃ／分程度の酸素ガスを導入しながら蒸着室１１内のプラズマガン２５を駆動し電子ビーム２６をリングハース２７内の蒸発材料２８に照射・加熱する。蒸着材料は蒸発し、基板トレイの開口を通ってガラス基板５に到達し、表面に膜が高速成長する。所望の膜厚のＭｇＯ膜が形成された時点でプラズマガンの駆動及び酸素ガスの導入を停止する。
蒸着終了後、基板トレイ１はアンロード室１２に送られ所定の温度に冷却した後、ゲートバルブ１８を開け、プラットホーム１４に搬出される。処理済みの基板が取り出された基板トレイ１はプラットホーム１３に運ばれ、未処理基板を載置して、再びロードロック室１０に搬送されて同様にしてＭｇＯ膜が形成される。
【００２３】
以上のようにして、ＭｇＯ膜の形成を繰り返し行ったところ、例えばステンレス鋼のマスクの両表面にブラスト処理して種々の凹凸を形成し、３００℃における放射率を０．２以上とすることにより、ガラス基板の破損事故が低減することが確認された。
一例として、３ｍｍ厚、２０ｍｍ幅のＳＵＳ板の両面をブラスト処理し、表面粗さ（Ｒａ）を６．０μｍとしたマスクを用い、１．５ｍ角、２．８ｍｍ厚のガラス基板に通常の２倍の成膜速度でＭｇＯ膜を形成したときのマスク部のガラス基板の温度変化を図３に、マスク部と成膜部との温度差の経持変化を図４に示した（実施例）。ここで、熱電対は、基板の裏面側で、基板の中心及びマスク幅の中心部に取り付けた。また、マスク支持部材には、幅５ｍｍ、長さ１５ｍｍのものを用い、ほぼ１００ｍｍ間隔で取り付けた。    
【００２４】
なお、比較のため、ブラスト処理していないＳＵＳ板（Ｒａ＜１μｍ）を用いた場合も同様にして温度変化を測定し、その結果を図３及び４に併せて示した（比較例）。
なお、比較例及び実施例のマスクは、あらかじめマスクに固定した熱電対にで温度をモニタしながらホットプレート上で３００℃に加熱し、放射温度計（株式会社チノー製広帯域放射温度計ＩＲ−ＢＨＴ１１）で熱電対の接触部近傍での測定値が３００℃になるように、放射温度計の放射率を調整して求めた。このようにして測定した放射率はそれぞれ０．０７及び０．４であった。
【００２５】
図３から明らかなように、実施例のマスク部における基板温度は、比較例に比べ高温に加熱されていることが分かる。また、図４が示すように、基板のマスク部と成膜部との温度差ΔTは、本実施例では比較例の値と比べて２０℃以上も小さくなり、本実施例の基板トレイを用いることにより熱応力をより小さくできることが分かる。
【００２６】
即ち、本実施例では、放射率が０．４のマスクを用い、しかもマスクとトレイとの接触部を小さくしてマスクの熱がトレイ側に逃げるのを抑制しているため、成膜時における蒸発源からの輻射熱は効率よくマスクを加熱し、その裏面に配置されたガラス基板の温度をより高温にすることができる。この結果、マスク部と成膜部とで基板の温度差は小さくなり、ガラス破損頻度を小さくすることが可能となる。即ち、蒸着源に投入するパワーを増加させても、ガラス基板のマスク部と成膜部との温度差を小さく保つことが可能となる。結果として、ガラスの破損を引き起こすことなく高速成膜が可能となり、より一層の高スループット化を実現することができる。
【００２７】
次に本発明の他の実施形態を図５に示す。
図５は、基板トレイの（ａ）分解斜視図、（ｂ）平面図及び（ｃ）断面図を示す。
本実施例のマスクは図１のような枠状のものでなく、板状のものをトレイに固定した構成としたものである。即ち、トレイ２開口の各辺部に対応して板状マスク４を例えばねじその他の治具等を用いて端部を固定する。なお、図５の場合のようにマスクを重ねて用いる場合、強度及び蒸着粒子の回り込み防止の観点から、通常０．１〜３．０ｍｍ（好ましくは０．５〜１．５ｍｍ）の厚さのマスクが用いられる。
また、マスクとトレイとの間に絶縁体を配置するのが好ましく、マスクの材質、表面状態は、上述したとおりである。
【図面の簡単な説明】
【００２８】
【図１】本発明の基板トレイの一例を示す模式図である。
【図２】ＰＤＰのＭｇＯ保護膜製造装置の一例を示す模式図である。
【図３】基板のマスク部温度の時間変化を示すグラフである。
【図４】基板のマスク部と成膜部との温度差の時間変化を示すグラフである。
【図５】本発明の基板トレイの他の例を示す模式図である。
【図６】従来の基板トレイの一例を示す模式図である。
【図７】従来の基板トレイの他の例を示す模式図である。
【符号の説明】
【００２９】
１  基板トレイ、
２  トレイ、
３  マスク支持部材、
４  マスク、
５  ガラス基板、
１０  基板トレイロード室、
１１  蒸着室、
１２  基板トレイアンロード室、
１３  基板投入用プラットホーム、
１４  基板取り出し用プラットホーム、
１５〜１８  ゲートバルブ、
１９〜２１  バルブ、  
２２〜２４  排気装置、
２５  プラズマガン、
２６  電子ビーム、
２７  リングハース、
２８  蒸着材料、
２９  蒸発粒子、
３０  搬送コロ。
【図１】
2005054244.tif 000003
【図２】
2005054244.tif 000004
【図３】
2005054244.tif 000005
【図４】
2005054244.tif 000006
【図５】
2005054244.tif 000007
【図６】
2005054244.tif 000008
【図７】
2005054244.tif 000009